TTEG ( Tetraethylene Glycol ) 용매 에 전이 금속 화합물 로서 Fe ( CH 3 COO ) 2 와 인산 이온 계 화합물 로서 NH 4 H 2 PO 4 및 리튬 계 화합물 로서 CH 3 COOLi 을 첨가 한 혼합 용액 을 제조 한다 . 이때 , 첨가 된 상기 Fe ( CH 3 COO ) 2 와 NH 4 H 2 PO 4 및 LiCH 3 COO 의 몰 비 는 1 : 1 : 1 이 되 도록 혼합 한다 . 상기 혼합 용액 을 리플 럭스 장치 의 라운드 플라스크 안 에서 상기 TTEG 용매 의 끓는점 ( 335 ℃) 으로 16 시간 동안 반응 시켜 전극 재료 인 결과물 ( LiFePO 4 , 올리 빈 구조 ) 을 얻 어 낸다 . 상기 폴리 올 용매 는 끊 는 점 에서 환원성 분위기 를 만들 어 주 기 때문 에 상기 Fe 의 산화수 를 + 2 가로 유지 시켜 준다 . 상기 반응 이 진행 되 는 동안 발생 할 수 있 는 유기 화합물 또는 반응 하 고 남 은 TTEG 용매 를 제거 시키 기 위하 여 , 상 기 혼합 용액 을 아세톤 내 에서 수차례 세정 시킨다 . 이어서 , 세락 믹 필터 를 이용 하 여 상기 혼합 용액 으로부터 상기 결과물 을 필터 링 한다 . 계속 하 여 , 상기 결과물 을 진공 상태 의 오븐 에서 150 ℃ 로 24 시간 동안 건조 시킨다 .